(57)【要約】  (ａ)水、(ｂ)１つまたはそれ以上の成分または活性化合物を充填したミクロカプセル、および(ｃ)ポリマー分散剤、を含有する水性ミクロカプセル分散液が開示されている。このポリマーは、ホモポリマーまたはコポリマーであってよく、少なくとも５つのモノマー単位から構成されていてよい。これらの水性ミクロカプセル分散液は、あらゆる種類の繊維製品にミクロカプセルを付与するのに特に適している。【特許請求の範囲】
【請求項１】
以下の成分を含有する水性ミクロカプセル分散液：
(ａ)水、
(ｂ)１つまたはそれ以上の成分または活性成分を充填したミクロカプセル、および
(ｃ)ポリマーがホモポリマーまたはコポリマーであってよく、少なくとも５つのモノマー単位から構成されていてよいポリマー分散剤。
【請求項２】
分散液が粘度調節剤(ｄ)をさらに含有し、この化合物(ｄ)が化合物(ｃ)とは異なるものであることを特徴とする請求項１に記載の水性ミクロカプセル分散液。
【請求項３】
ホモポリマーをポリマー分散剤として使用することを特徴とする請求項１または２に記載の水性ミクロカプセル分散液。
【請求項４】
コポリマーをポリマー分散剤として使用することを特徴とする請求項１または２に記載の水性ミクロカプセル分散液。
【請求項５】
キサンタンゴム、ゲランゴム、グアー、ポリアクリレートからなる群から選択される化合物をポリマー分散剤(ｃ)として使用することを特徴とする請求項１〜４のいずれかに記載の水性ミクロカプセル分散液。
【請求項６】
繊維製品をミクロカプセルで仕上げるための、請求項１〜５のいずれかに記載の水性ミクロカプセル分散液の使用。
【請求項７】
繊維製品を、請求項１〜５のいずれかに記載の水性ミクロカプセル分散液と接触させることを特徴とする繊維製品をミクロカプセルで仕上げるための方法。
【発明の詳細な説明】
【技術分野】
【０００１】
本発明は、繊維製品を仕上げるための水性ミクロカプセル分散液に関する。
【背景技術】
【０００２】
種々の成分を含有するミクロカプセルを、繊維製品の仕上げのために使用することが増えている。ミクロカプセルの機能は、繊維製品の表面におけるその活性成分の放出を遅延させて、例えば、皮膚において化粧効果を得ることである。対応する成分を含むミクロカプセルは、種々の方法によって製造することができる。このような方法の要約を、例えば、次の参考文献：K.Lacasse、W.Baumann；Textile Chemicals、Table 6-22、Berlin 2004において見ることができる。これらの方法によって得られたミクロカプセルは、通常は１〜１０μｍの直径を有する。
【０００３】
繊維製品へのミクロカプセルの適用において、限られた量のカプセルのみを適用することができる。これは、そうしないと繊維製品の表面特性が過度に損なわれるためである。従って、限られた量の活性成分のみを、ミクロカプセルによって適用することができる。
【０００４】
さらに、繊維製品の表面におけるミクロカプセルの量は、洗濯によって減少するので、論理的には、繊維製品の着用中に放出される活性成分の量も減少し、これが効果の弱化として主観的に体感される。このため、数回の洗濯および着用後に、繊維製品にミクロカプセルを再充填するのが得策である。
【発明の開示】
【発明が解決しようとする課題】
【０００５】
本発明が解決しようとする課題は、最初の仕上げ者および末端消費者の両者に適する供給形態でミクロカプセル(通常は水溶液の形態で製造される)を提供することであった。
【０００６】
従って、本発明が解決しようとする別の課題は、貯蔵安定性の水性ミクロカプセル分散液を提供することであった。貯蔵安定性の必要性には、以下の２つの重要な側面が存在する：
・ミクロカプセルは、一般に、有機成分を含有し、その密度は、分散液の連続相中の水の密度よりも低い。これは、分散液中のカプセルが表面に蓄積する傾向を有し、またそこで凝集する傾向を有することを意味する。こうして、カプセルのさらなる加工が非常に困難になる。従って、工業的プロセスにおける繊維製品の最初の仕上げ中ならびに末端使用者による再充填中の両方において、安定な単量体分割された分散液からのミクロカプセルを適用するのが重要である。
・出願人による研究によれば、ミクロカプセル(ｂ)を分散させうる適切な添加剤の選択はささいな事項ではない。例えば、通常の界面活性剤含有の分散剤、例えばアルコールへのアルキレンオキシドの付加生成物、例えば脂肪アルコールエトキシレートを使用すると、ミクロカプセル(ｂ)のポリマーシェルは、損傷を受けるかまたは軟化する。これは、貯蔵中のカプセルからの成分の漏出の結果を与えることもある。
【課題を解決するための手段】
【０００７】
ここに驚くべきことに、貯蔵安定性の水性ミクロカプセル分散液を、ある種の分散剤(ｃ)を使用することによって製造しうることがわかった。
本発明は、以下の成分を含有する水性ミクロカプセル分散液に関する：
(ａ)水、
(ｂ)１つまたはそれ以上の成分または活性成分を充填したミクロカプセル、および
(ｃ)ポリマーがホモポリマーまたはコポリマーであってよく、少なくとも５つのモノマー単位から構成されていてよいポリマー分散剤。
【発明の効果】
【０００８】
本発明の分散液は、上記の課題を優れた様式で解決する。特に、以下のことが強調されるべきである：
・本分散液は、長期間にわたって貯蔵安定性である；
・ミクロカプセルのポリマーシェルは、化合物(ｃ)によって損傷を受けることも軟化することもない；
・繊維製品によるミクロカプセルの取り込みが、化合物(ｃ)によって損なわれず、また、繊維製品へのミクロカプセルの適用後に蓄積物がローラー上に残らない；
・本分散液は、工業的プロセス(吸収、パジング)および末端使用者(例えば洗濯後の繊維製品の再充填)の両方において使用することができる。
【発明を実施するための最良の形態】
【０００９】
１つの態様において、粘度調節剤(ｄ)を、本発明のミクロカプセル分散液に添加する。この化合物(ｄ)は、化合物(ｃ)とは化学的に異なっていなければならない。
従って、本発明は、以下の成分を含有するミクロカプセル分散液にも関する：
(ａ)水、
(ｂ)１つまたはそれ以上の成分または活性成分を充填したミクロカプセル、
(ｃ)ポリマーがホモポリマーまたはコポリマーであってよく、少なくとも５つのモノマー単位から構成されていてよいポリマー分散剤、および
(ｄ)粘度調節剤、
ここで、化合物(ｄ)は、化合物(ｃ)とは化学的に異なっていなければならない。
【００１０】
所望により、本発明のミクロカプセル分散液は、繊維製品の仕上げにおいて一般的に使用される他の添加剤を含有することもできる。
【００１１】
ミクロカプセル(ｂ)
本発明において、ミクロカプセルとは、基本的に、ある種の３次元構造を有する有機ポリマーであると解される(K.LacasseおよびW.Baumann、Textile Chemicals、Environmental Data and Facts、Berlin 2004、pp.468-482を参照)。その３次元構造に関する限り、ミクロカプセルは、通常は直径２〜２,０００μｍ、外径０.１〜２００μｍ、特に０.５〜１５０μｍを有する中空微小球である。これらは中空であるので、ミクロカプセルに成分または活性成分を充填することができる。
【００１２】
充填したミクロカプセル、即ち、１つまたはそれ以上の成分または活性成分を充填したミクロカプセルは、常に本発明の目的に使用される。原則的に、成分または活性成分は、充填したミクロカプセルで仕上げた繊維製品(繊維製品と本発明のミクロカプセル分散液との接触による)の着用中に皮膚に移行することが意図される任意の物質であってよい。このような物質には、例えば、脂肪、油、植物抽出物、ビタミン、芳香物質、防虫剤、殺虫剤などが含まれる。好ましい油は、皮膚ケアおよび健康促進特性を有する植物油、例えば、ココナツ油、トケイソウ油、シアバター、ローズヒップ種油、ラベンダー油、杏仁油である。好ましい植物抽出物は、ローディーステロールおよびアロエベラである。本発明の目的にとって特に重要なものは、皮膚ケア、保湿、刺激、鎮静、蜂巣炎軽減、皮膚引き締め、防虫およびリフレッシュ特性を有する活性成分または成分である。
【００１３】
封入される物質(以下においてコア材料と称することもある)は、対応する生成物中に封入形態で導入されるべき任意の固体、液体または気体材料からなることができる。芳香物質(例えば芳香油)または意図する適用分野においてケア効果を有する物質を、コア材料として使用するのが好ましい。
【００１４】
個々の芳香化合物を芳香油または芳香物質として使用することができ、これらには、例えば、エステル、エーテル、アルデヒド、ケトン、アルコールおよび炭化水素型の合成生成物が含まれる。エステル型の芳香化合物の例は、酢酸ベンジル、イソ酪酸フェノキシエチル、シクロヘキシル酢酸ｐ-tert-ブチル、酢酸リナリル、酢酸ジメチルベンジルカルビニル、酢酸フェニルエチル、安息香酸リナリル、ギ酸ベンジル、エチルメチルフェニルグリシネート、アリルシクロヘキシルプロピオネート、プロピオン酸スチラリルおよびサリチル酸ベンジルである。エーテルには、例えば、ベンジルエチルエーテルが含まれ、アルデヒドには、例えば、８〜１８個の炭素原子を含む直鎖アルカナール、シトラール(ゲラニアール)、シトロネラール、シトロネリルオキシアセトアルデヒド、シクラメンアルデヒド、ヒドロキシシトロネラール、リリアールおよびブルゲオナールが含まれる。適するケトンの例は、イオノン、α-イソメチルイオノンおよびメチルセドリルケトンである。適するアルコールは、アネトール、シトロネロール、オイゲノール、イソオイゲノール、ゲラニオール、リナロール、フェニルエチルアルコールおよびテルピネオールである。炭化水素には、主にテルペン、例えばリモネンおよびα-ピネンが含まれる。オイカリプトール(１,８-シネオール)を、芳香物質として使用することもできる。しかし、異なる芳香化合物の混合物(これらは一緒になって快い芳香を生じる)を使用するのが好ましい。このような芳香油は、植物供給源から得られる天然の芳香物質混合物、例えば、マツ油、柑橘油、ジャスミン油、パチョリ油、バラ油またはイランイラン油を含有することもできる。他の適する芳香油は、セージ油、カモミール油、チョウジ油、メリッサ油、ミント油、ユーカリ油、シナモン葉油、ライム花油、ジュニパーベリー油、ベチベル油、オリバナム油、ガルバナム油、ラブダナム油、オレンジ花油、ネロリ油、オレンジ皮油およびビャクダン油である。他の適する芳香物質は、ニトリル、スルフィド、オキシム、アセタール、ケタール、酸、シッフ塩基、複素環式窒素化合物、例えばインドールおよびキノリン、ピラジン、アミン、例えばアンタニレート、アミド、有機ハロゲン化合物、例えばローズアセテート、ニトロ化化合物、例えばニトロジャコウ、複素環式硫黄化合物、例えばチアゾール、および複素環式酸素化合物、例えばエポキシドである(これらの全てが、可能な芳香物質として当業者に知られている)。
【００１５】
ケア成分の例は、ビタミンおよびプロビタミン、例えば、ビタミンＡ、ビタミンＣ、ビタミンＥ(α-トコフェロール)、ビタミンＦ(ポリエン脂肪酸)、パンテノール(プロビタミンＢ５)、β-カロテン(プロビタミンＡ)およびこれらの誘導体(例えばエステル、例えばアスコルビン酸ステアリル)、植物抽出物、バイオポリマー、ふけ防止剤、ＵＶ保護因子、皮膚軟化剤(化粧油)、シリコーン油である。
【００１６】
化粧品用途のための好ましいケア成分は、トコフェロールおよびその脂質可溶性誘導体である。適するトコフェロールは、例えば、天然トコフェロールおよびその混合物ならびに合成トコフェロールである。適する誘導体は、例えば、酢酸トコフェリル、ニコチン酸トコフェロール、アスコルビン酸トコフェリル、レチノイン酸トコフェリル、コハク酸トコフェリル、リノール酸トコフェリルまたは安息香酸トコフェリルである。
【００１７】
化合物(ｃ)
既に記載したように、化合物(ｃ)は、ポリマー分散剤、即ち、構造的にポリマーとみなすことができ、かつミクロカプセル(ｂ)に対して分散および／または乳化作用を有する化合物である。ポリマー(ｃ)は、ホモポリマーまたはコポリマーであってよく、少なくとも５つのモノマー単位からなっていなければならない。
【００１８】
好ましい態様において、ホモポリマーを化合物(ｃ)として使用する。
別の好ましい態様において、分子量が少なくとも５００であるポリマー(ｃ)を化合物(ｃ)として使用する。
【００１９】
ポリマー分散剤(ｃ)の基礎となるモノマー単位は、天然原料供給源に由来するか、または合成起源のものであってよい。モノマー単位が天然起源のものであるポリマー分散剤(ｃ)の例は、セルロース(例えば、カルボキシメチルセルロースナトリウム)または多糖(例えば、キサンタンゴム、ゲランゴム、グアーまたはペクチン)に基づくポリマーである。モノマー単位が合成起源のものであるポリマー分散剤(ｃ)の例は、アクリレート(例えばポリアクリル酸ナトリウム)、メタクリレートまたはアクリル酸アルキル(例えばペムレン)である。
所望により、分散剤(ｃ)を構成するモノマー単位を、化学的に修飾することもできる。
【００２０】
最も特に好ましい態様において、キサンタンゴム、ゲランゴム、グアー、ポリアクリレートからなる群から選択される化合物を、ポリマー分散剤(ｃ)として使用する。これらの分散剤は、個々に、または互いに混合して使用することができる。
【００２１】
粘度調節剤(ｄ)
粘度調節剤(ｄ)は、例えば、有機または無機塩であってよい。例えばアルカリ金属塩またはアルカリ土類金属塩、例えば塩化ナトリウムまたは塩化マグネシウムを使用することができる。適する有機塩は、例えば、尿素、尿素誘導体またはアミノ酸である。さらに、界面活性化合物、例えば、長鎖カルボン酸のアルカリ金属石鹸、スルホン酸のアルカリ金属塩、アルコールスルフェートまたはアルコールエーテルスルフェートのアルカリ金属塩、例えば、クメンスルホン酸ナトリウム、ラウリル硫酸ナトリウムまたはラウリルエーテル硫酸ナトリウムなどを使用することもできる。
【００２２】
ミクロカプセル分散液
本発明のミクロカプセル分散液は、好ましくは１〜５０重量％のカプセル濃度を有する。ミクロカプセルの濃度は、好ましくは１〜２０重量％の範囲内である。この重量％は、分散液全体を基準とするミクロカプセルの重量％である。
ミクロカプセルは、直径が０.１〜２００μｍであってよく、好ましい範囲は１〜２０μｍである。
【００２３】
１つまたはそれ以上の活性成分および／または成分を充填したミクロカプセルを、当業者に既知の方法のいずれかによって製造することができる。対応する方法の要約は、例えば、次の参考文献：K.Lacasse、W.Baumann；Textile Chemicals、Table 6-22、Berlin 2004において見ることができる。
【００２４】
基本的に、本発明に従って使用するポリマー分散剤(ｃ)が水性ミクロカプセル分散液中に存在する量に特別の制限はない。しかし、ポリマー分散剤(ｃ)は、好ましくは０.０５〜２重量％の量、特に０.１〜１重量％の量で使用する。この重量％は、分散液全体を基準とする分散剤(ｃ)の重量％である。
【００２５】
ポリマー分散剤(ｃ)を、ミクロカプセル(ｂ)の水性分散液に直接導入し、それに溶解させることができる。所望により、温度をわずかに、好ましくは２０〜８０℃の範囲内の値まで上昇させる。分散機の使用、例えば、歯付き分散機または高圧ホモジナイザーの使用が望ましいこともあるが、通常は必要ではない。これは、繊維製品への適用前または適用中のミクロカプセルへの望ましくない損傷(これは、存在する活性成分の望ましくない早期放出の結果を与えることもある)を防止するために、避けるのが好ましい。
【００２６】
また本発明は、あらゆる種類の繊維製品をミクロカプセルで仕上げるための、上記した水性ミクロカプセル分散液の使用に関する。
また本発明は、繊維製品をミクロカプセルで仕上げるための方法であって、繊維製品を上記した水性ミクロカプセル分散液と接触させる方法に関する。
【実施例】
【００２７】
使用した物質：
・Cosmedia Guar：陽イオン化グアー(Cognis)
・Keltrol F：キサンタンゴム(Kelco)
・Cosmedia SP：ポリアクリレート(Cognis)
【００２８】
実施例１
油含有ケア成分を含む約２〜５μｍの大きさのミクロカプセルを４０重量％の量で含有する水性ミクロカプセル分散液(９５５ｇ)は、存在する油(ココナツ油を含む)の密度のゆえに分離する傾向を有していた。即ち、カプセルは、表面に凝集物として集まった。この分散液を６０℃に加熱し、Cosmedia Guar(２.５ｇ)およびKeltrol F(２.５ｇ)を、ポリマー分散剤として少しずつ加え、次いで、ポリマー分散剤が完全に溶解するまで強く撹拌した。次いで、塩化マグネシウム・６水和物(４０ｇ)を、粘度調節のために加えた。次いで、この生成物を、撹拌しながら２０℃に冷却した。このように製造したミクロカプセル分散液は、１２８０ｍＰａｓの粘度を有していた(ブルックフィールド、２５℃、スピンドル３１、５０ｒｐｍ)。６ヶ月の貯蔵後に、分離は観察されなかった。粘度は、１３５０ｍＰａｓで実質的に一定のままであった。
【００２９】
実施例２
防蚊成分を含む約２〜５μｍの大きさのミクロカプセルを４０重量％の量で含有する水性ミクロカプセル分散液(９９８ｇ)を、脱イオン水(６６８ｇ)中に撹拌しながら加えた。ミクロカプセル中に存在する有機構成成分(Ｎ,Ｎ-ジエチル-ｍ-トルアミドを含む)の密度のゆえに、この分散液は分離する傾向を有していた。即ち、カプセルが浮かんだ。この分散液を６０℃に加熱し、Cosmedia SP(２.０ｇ)をポリマー分散剤として加え、次いで、分散剤が完全に溶解するまで強く撹拌した。冷却の後、このように製造したミクロカプセル分散液は、２３ｍＰａｓの粘度を有していた(ブルックフィールド、２５℃、スピンドル２１、１００ｒｐｍ)。６ヶ月の貯蔵後に、分離は観察されなかった。粘度は変化せず、分散液は均一なままであった。
【００３０】
実施例３
抗蜂巣炎成分を含む約２〜５μｍの大きさのミクロカプセルを４０重量％の量で含有する水性ミクロカプセル分散液(９９４ｇ)を、脱イオン水(８９４ｇ)中に撹拌しながら加えた。ミクロカプセル中に存在する有機構成成分(シアバター、杏仁油およびローズヒップ油を含む)の密度のゆえに、このカプセル分散液は分離する傾向を有していた。即ち、カプセルが浮かんだ。このカプセル分散液を６０℃に加熱し、Cosmedia SP(６.０ｇ)を少しずつ加え、次いで、分散剤が完全に溶解するまで強く撹拌した。冷却の後、このように製造したミクロカプセル分散液は、４２０ｍＰａｓの粘度を有していた(ブルックフィールド、２５℃、スピンドル３１、５０ｒｐｍ)。６ヶ月の貯蔵後に、分散液は４５０ｍＰａｓの粘度を有していた。分散液は均一なままであった。
【国際調査報告】
2009510188.tif 000002
2009510188.tif 000003
2009510188.tif 000004
2009510188.tif 000005